КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки, декоративных панно.
Известна керамическая масса, содержащая, мас.%: лессовидный суглинок 70,0-90,0; каолинитовая глина 5,0-15,0; фосфорит 5,0-20,0 [1].
Задача изобретения состоит в повышении прочности облицовочной плитки, полученной из керамической массы.
Технический результат достигается тем, что керамическая масса для изготовления облицовочной плитки, включающая лессовидный суглинок и каолинитовую глину, дополнительно содержит пегматит, глинозем и криолит при следующем соотношении компонентов, мас.%: лессовидный суглинок 50,0-54,0; каолинитовая глина 33,0-36,0; пегматит 9,0-11,0; глинозем 2,0-3,5; криолит 0,5-1,0.
В таблице приведены составы керамической массы для изготовления облицовочной плитки.
Таблица
Компоненты
Состав, мас.%:
1
2
3
Лессовидный суглинок
54,0
52,0
50,0
Каолинитовая глина
33,0
34,5
36,0
Пегматит
9,0
10,0
11,0
Глинозем
3,5
2,75
2,0
Криолит
0,5
0,75
1,0
Прочность на сжатие, МПа
~10
~10
~10
Для приготовления керамической массы могут быть использованы каолинитовые глины Просяновского, Глуховецкого, Алексеевского и других месторождений; пегматиты Чупинского, Енского, Лянгарского и других месторождений.
Компоненты дозируют в требуемых количествах, размалывают, готовят керамическую массу с влажностью 9-13%, из которой прессуют плитку полусухим способом под давлением 30 МПа. Плитку обжигают при температуре 1100-1180ºС. На поверхность обожженной плитки наносят слой цветной глазури и при температуре 900-950ºС проводят второй обжиг.
Источники информации
1. SU 1548175, 1990.